(57)【要約】      （修正有）【解決手段】電池セルのための電極スタックを製造する方法であって、以下の工程、即ち、帯状のアノード要素４５を準備する工程と、帯状のカソード要素４６を準備する工程と、第１の帯状のセパレータ要素１６を準備する工程と、カソード要素４６と、アノード要素４５と、第１のセパレータ要素１６と、を統合することで、帯状の複層要素５０を作成する工程と、複数の板状の複層セグメントを作成するために、複層要素５０を同時に切断する工程と、作成された複層セグメントを積み重ねてスタックセグメントにする工程と、複数のスタックセグメントを積み重ねる工程と、を含む。【効果】電池セルのための電極スタックを、比較的短い処理時間で製造することが可能である。【選択図】図２
2018107125.tif 000002
【特許請求の範囲】
【請求項１】
電池セル（２）のための電極スタック（１０）を製造する方法であって、以下の工程、即ち、
‐帯状のアノード要素（４５）を準備する工程と、
‐帯状のカソード要素（４６）を準備する工程と、
‐帯状の第１のセパレータ要素（１６）を準備する工程と、
‐前記カソード要素（４６）と、前記アノード要素（４５）と、前記第１のセパレータ要素（１６）と、を統合することで、帯状の複層要素（５０）を作成する工程と、
‐複数の板状の複層セグメント（５２）を作成するために、前記複層要素（５０）を同時に切断する工程と、
‐作成された前記複層セグメント（５２）を積み重ねてスタックセグメント（５８）にする工程と、
‐複数のスタックセグメント（５８）を積み重ねる工程と、
を含む、方法。
【請求項２】
前記アノード要素（４５）は、リチウム箔を含むアノード層（２５）を有し、前記アノード層（２５）には、セパレータ層（２７）が設けられており、
前記複層要素（５０）の作成時には、
前記アノード層（２５）が、前記第１のセパレータ要素（１６）と前記セパレータ層（２７）との間に配置され、又は、
前記カソード要素（４６）が、前記第１のセパレータ要素（１６）と前記セパレータ層（２７）との間に配置される、請求項１に記載の方法。
【請求項３】
前記アノード要素（４５）は、リチウム含有酸化物を含むアノード層（２５）を有し、前記リチウム含有酸化物は、ラミネート加工によりアノード集電体（３１）に塗着されており、前記アノード層（２５）にはセパレータ層（２７）が設けられており、
前記複層要素（５０）の作成時には、
前記アノード層（２５）が、前記第１のセパレータ要素（１６）と前記セパレータ層（２７）との間に配置され、又は、
前記カソード要素（４６）が、前記第１のセパレータ要素（１６）と前記セパレータ層（２７）との間に配置される、請求項１に記載の方法。
【請求項４】
帯状の第２のセパレータ要素（１７）が準備され、
前記複層要素（５０）の作成時には、
前記アノード要素（４５）が前記セパレータ要素（１６、１７）の間に配置され、又は、前記カソード要素（４６）が、前記セパレータ要素（１６、１７）の間に配置される、請求項１〜３のいずれか１項に記載の方法。
【請求項５】
前記アノード要素（４５）は、アノード活物質（４１）が塗着したアノード集電体（３１）を含み、前記カソード要素（４６）は、カソード活物質（４２）が塗着したカソード集電体（３２）を含む、請求項１〜４のいずれか１項に記載の方法。
【請求項６】
前記カソード活物質（４２）は、酸化リチウム及び／又は酸化マンガンを含有する、請求項５に記載の方法。
【請求項７】
前記アノード活物質（４１）は、黒鉛及び／又はケイ素を含有する、請求項５〜６のいずれか１項に記載の方法。
【請求項８】
前記アノード集電体（３１）及び／又は前記カソード集電体（３２）は、不連続部（３８）を含む領域を有する、請求項５〜７のいずれか１項に記載の方法。
【請求項９】
前記アノード集電体（３１）及び／又は前記カソード集電体（３２）は、格子状に形成される、請求項５〜８のいずれか１項に記載の方法。
【請求項１０】
請求項１〜９のいずれか１項に記載の方法に従って製造された少なくとも１つの電極スタック（１０）を含む電池セル（２）。
【請求項１１】
電気自動車（ＥＶ：ｅｌｅｃｔｒｉｃ  ｖｅｈｉｃｌｅ）、ハイブリッド自動車（ＨＥＶ：ｈｙｂｒｉｄ  ｅｌｅｃｔｒｉｃ  ｖｅｈｉｃｌｅ）、プラグインハイブリッド自動車（ＰＨＥＶ：ｐｌｕｇ−ｉｎ  ｈｙｂｒｉｄ  ｅｌｅｃｔｒｉｃ  ｖｅｈｉｃｌｅ）、又は、消費家電製品の電池セル（２）への請求項１０に記載の電池セル（２）の利用。
【発明の詳細な説明】
【技術分野】
【０００１】
本発明は、帯状の要素を切断して板状のセグメントとし当該セグメントを積み重ねることによって、電池セルのための電極スタックを製造する方法に関する。さらに、本発明は、本発明に係る方法により製造された電極スタックを有する電池セルにも関する。
【背景技術】
【０００２】
電気エネルギーは、電池によって蓄えられる。電池は、化学的な反応エネルギーを電気エネルギーに変換する。ここで、一次電池と二次電池とが区別される。一次電池は、一度しか機能しないが、蓄電池とも呼ばれる二次電池は再充電が可能である。蓄電池では特に、所謂リチウムイオン電池セルが利用される。このリチウムイオン電池セルは、特に、高いエネルギー密度、熱的な安定性、及び、非常に低い自己放電率により卓越している。
【０００３】
リチウムイオン電池セルは、カソードとも呼ばれる正の電極と、アノードとも呼ばれる負の電極と、を有する。カソードとアノードとはそれぞれ、活物質が塗布された集電体を有する。電池セルの上記電極は、フィルム状に形成されており、かつ、カソードからアノードを隔てるセパレータを間に挟んだ状態で統合されて、電極ユニットとなる。
【０００４】
このような電極ユニットは、例えば、アノードと、カソードと、セパレータと、の複数の板状の層が重畳して層状をなした電極スタックとして実現される。電極ユニットは、電極巻回体としても実現可能であり、その際には、アノードと、カソードと、セパレータとが帯状の帯状体として存在し、これが巻回されて電極巻回体となる。
【０００５】
電極ユニットの２つの電極は、端子とも呼ばれる電池セルの極と電気的に接続している。電極と、セパレータとは、通常は液状の電解質によって取り囲まれている。電池セルは、例えばアルミニウムで製造されたセルハウジングをさらに有する。セルハウジングは、通常では角柱形状に構成され、特に直方体形状に構成され、耐圧性を有して構成される。しかしながら、他の形状によるハウジングも知られており、例えば円筒状のハウジングが知られており、又は、柔軟性に富むパウチセルも知られている。
【０００６】
米国特許出願公開第２０１０／００７５２１５号明細書には、電池、及び、電池を製造する方法が開示されている。この方法では、最初に、アノード材料が第１のセパレータ紙に塗布され、かつ、カソード材料が第２のセパレータ紙に塗布される。続いて、アノード材料に、アノード集電体材料が塗布され、カソード材料に、カソード集電体材料が塗布される。このように被覆された２つのセパレータ紙と、第３のセパレータとが、互いに結合され切断されて電極セグメントとなる。
【０００７】
米国特許出願公開第２０１４／００９９５３８号明細書は、リチウム金属アノードと、フィルム状の集電体を有するカソードと、を有する固形電池を開示している。上記集電体には、カソード活物質がスラリーとして塗布される。アノードと、カソードと、セパレータとは１つにまとめられ、カソード活物質が乾燥された後で切断される。
【発明の概要】
【課題を解決するための手段】
【０００８】
電池セル、特にリチウムイオン電池セルのための電極スタックを製造する方法が提案される。本方法は少なくとも、以下に記載する工程を含む。
【０００９】
最初に、帯状のアノード要素が準備される。同じように、帯状のカソード要素が準備される。さらに、第１の帯状のセパレータ要素が準備される。例えば、アノード要素、カソード要素、及び第１のセパレータ要素はそれぞれロールに巻かれた状態で準備される。
【００１０】
アノード要素と、カソード要素と、第１のセパレータ要素とは、ここでは、平坦かつ帯状に形成されている。すなわち本文脈において、長手方向における上記要素の長さは、当該長手方向に対して直交して方向付けられた横手方向における上記要素の長さよりも遥かに長く、特に、少なくとも１０倍長い。
【００１１】
この後に、カソード要素とアノード要素と第１のセパレータ要素とを統合することで、帯状の複層要素が作成される。このために、カソード要素と、第１のセパレータ要素と、アノード要素とは、例えば、切断機の２つのローラの間に導入され、その際に、互いに位置調整され、相接した状態で固定される。
【００１２】
続いて、複数の板状の複層セグメントを作成するために、複層要素が同時に切断される。このために、複層要素が供給される切断機は、例えば、複層要素の長手方向に互いにずれて配置された複数の刃を備え、この複数の刃によって、複層要素が同時にそれぞれ横手方向に切断される。
【００１３】
このようにして作成された複層セグメントは、ここでは、平坦かつ板状に形成される。即ち、本文脈においては、長手方向における複層セグメントの長さが、横手方向における複層セグメントの長さとほぼ同じ長さであり、特に、横手方向における複層セグメントの長さの少なくとも半分の長さであり、横手方向における複層セグメントの長さの最大で２倍の長さである。
【００１４】
この後で、以前に複層要素を同時に切断することで作成した複層セグメントを積み重ねてスタックセグメントとする。即ち、スタックセグメントは、複数の複層セグメントを含む。
【００１５】
更なる処理過程において、このような複数のスタックセグメントが積み重ねられる。十分な数のスタックセグメントを積み重ねることで、電池セルのための電極スタックが得られる。
【００１６】
本発明の有利な構成によれば、アノード要素は、リチウム箔を含むアノード層を有する。アノード層には、セパレータ層が設けられている。複層要素の作成時には、アノード層が、第１のセパレータ要素とセパレータ層との間に配置され、又は、カソード要素が、第１のセパレータ要素とセパレータ層との間に配置される。
【００１７】
本発明の他の有利な構成によれば、アノード要素は、リチウム含有酸化物を含むアノード層を有し、リチウム含有酸化物は、ラミネート加工によりアノード集電体に塗着されている。アノード層には、セパレータ層が設けられている。複層要素の作成時には、アノード層が、第１のセパレータ要素とセパレータ層との間に配置され、又は、カソード要素が、第１のセパレータ要素とセパレータ層との間に配置される。
【００１８】
即ち、複層セグメントを積み重ねた際に、個々のカソード要素がそれぞれ第１のセパレータ要素とセパレータ層との間に配置されるように、かつ個々のアノード要素がそれぞれ第１のセパレータ層とセパレータ層との間に配置されるように、アノード要素と、カソード要素と、第１のセパレータ要素との互いの位置が定められる。
【００１９】
本発明の他の有利な構成によれば、第２の帯状のセパレータ要素が準備される。複層要素の作成時には、アノード要素がセパレータ要素の間に配置され、又は、カソード要素が、セパレータ要素の間に配置される。
【００２０】
即ち、複層セグメントを積み重ねた際に、個々のカソード要素がそれぞれ第１のセパレータ要素と第２のセパレータ要素との間に配置されるように、かつ個々のアノード要素がそれぞれ第１のセパレータ要素と第２のセパレータ要素との間に配置されるように、アノード要素と、カソード要素と、第１のセパレータ要素と、第２のセパレータ要素との互いの位置が定められる。
【００２１】
好適に、アノード要素は、アノード活物質が塗着したアノード集電体を含み、カソード要素は、カソード活物質が塗着したカソード集電体を含む。特に好適に、アノード活物質及びカソード活物質は、対応する集電体の両側に塗着している。
【００２２】
カソード要素のカソード活物質は、好適に、酸化リチウム及び／又は酸化マンガンを含有する。アノード要素のアノード活物質は、好適に、黒鉛及び／又はケイ素を含有する。
【００２３】
本発明の有利な発展形態によれば、アノード集電体及び／又はカソード集電体は、不連続部を含む領域を有する。集電体は、例えば、近似的に平坦な金属箔として実現される。不連続部（Ｕｎｓｔｅｔｉｇｋｅｉｔ）として、本文脈では、特に隆起が表されるが、くぼみも表される。即ち、金属箔は、特に、隣接する領域より隆起している不連続部を有する。
【００２４】
本発明の他の有利な発展形態によれば、アノード集電体及び／又はカソード集電体は、格子状に形成される。即ち、対応する集電体は、中実には形成されてはおらず、格子状又はメッシュ状の構造をしている。
【００２５】
さらに、本発明に係る方法に従って製造された少なくとも１つの電極スタックを含む電池セルも提案される。
【００２６】
本発明に係る電池セルは、有利に、電気自動車（ＥＶ：ｅｌｅｃｔｒｉｃ  ｖｅｈｉｃｌｅ）、ハイブリッド自動車（ＨＥＶ：ｈｙｂｒｉｄ  ｅｌｅｃｔｒｉｃ  ｖｅｈｉｃｌｅ）内、プラグインハイブリッド自動車（ＰＨＥＶ：ｐｌｕｇ−ｉｎ  ｈｙｂｒｉｄ  ｅｌｅｃｔｒｉｃ  ｖｅｈｉｃｌｅ）、又は、消費家電製品で利用される。消費家電製品とは、特に、携帯電話、タブレットＰＣ又はノート型パソコン（Ｎｏｔｅｂｏｏｋ）として理解される。
【発明の効果】
【００２７】
本発明に係る方法によって、電池セルのための電極スタックを、比較的短い処理時間で製造することが可能である。カソード要素と、第１のセパレータ要素と、アノード要素と、から形成される複層要素が、例えば５ｋｍ／ｈ〜５０ｋｍ／ｈの速さで、好適に５ｋｍ／ｈ〜５０ｋｍ／ｈの速さで切断機に供給されうる。複層要素を同時に切断することによって、１つの作業工程で同時に複数の複層セグメントが生成され、この複層セグメントで電極スタックが構成される。これにより、電極スタックを製造するための処理時間がさらに短縮される。
【図面の簡単な説明】
【００２８】
本発明の実施形態が、図面及び以下の明細書の記載によって詳細に解説される。
【図１】電池セルの概略図を示す。
【図２】複層要素及び複数の複層セグメントを作成するプロセスを示す。
【図３】第１の変形例に係る複層セグメントを示す。
【図４】第２の変形例に係る複層セグメントを示す。
【図５】複数のスタックセグメントから形成される電極スタックの概略図を示す。
【図６】第１の実施形態に係る集電体の上面図を示す。
【図７】第２の実施形態に係る集電体の上面図を示す。
【図８】活物質で被覆された集電体の上面図を示す。
【発明を実施するための形態】
【００２９】
本発明の実施形態についての以下の明細書の記載においては、同一又は類似した要素は、同じ符号で示され、これらの要素について個別に繰り返し記載することはない。図面は、本発明の主題を概略的に示している。
【００３０】
図１は、電池セル２の概略図を示している。電池セル２は、角柱形状に形成されたハウジング３、ここでは直方体形状に構成されたハウジング３を備える。ハウジング３は、ここでは導電的に実現され、例えばアルミニウムで製造される。
【００３１】
電池セル２は、負の端子１１と、正の端子１２、とを備える。端子１１、１２を介して、電池セル２により提供される電圧を検知することが可能である。さらに、電池セル２は、端子１１、１２を介して充電することも可能である。
【００３２】
電池セル２のハウジング３の内部には、ここでは、電極スタック１０として実現された電極ユニットが配置されている。電極スタック１０は、２つの電極を有し、即ち、アノード２１と、カソード２２と、を有する。アノード２１とカソード２２とはそれぞれ、フィルム状に実現され、セパレータ１８によって互いに隔てられている。セパレータ１８は、イオン伝導性を有し、即ち、リチウムイオンを通す。
【００３３】
アノード２１は、ここでは、アノード活物質４１と、アノード集電体３１と、を有する。アノード集電体３１は、導電的に実現され、かつ金属で製造され、例えば銅で製造される。アノード集電体３１は、電池セル２の負の端子１１と電気的に接続されている。
【００３４】
カソード２２は、カソード活物質４２と、カソード集電体３２と、を有する。カソード集電体３２は、導電的に実現され、かつ金属で製造され、例えばアルミニウムで製造される。カソード集電体３２は、電池セル２の正の端子１２と電気的に接続されている。
【００３５】
図２は、複層要素５０及び複数の複層セグメント５２を作成するプロセスを示している。アノード用ロール６１には、帯状のアノード要素４５が準備される。カソード用ロール６２には、帯状のカソード要素４６が準備される。第１のセパレータ用ロール７１には、第１のセパレータ要素１６が準備される。第２のセパレータ用ロール７２には、第２の帯状のセパレータ要素１７が準備される。
【００３６】
アノード要素４５と、第１のセパレータ要素１６と、カソード要素４６と、第２のセパレータ要素１７とは、挙げた順に重畳して層状をなし、切断機へと供給される。切断機は２つのローラ８０を備え、この２つのローラ８０の間を通って上記要素が案内される。これにより、複層要素５０が得られる。
【００３７】
複層要素５０は、切断機の内部でストッパ８２まで案内される。続いて、複層要素５０は、４つの刃８１によって切断される。その際に、刃８１は、ストッパ８２に向かって互いに等間隔に配置されている。上記４つの刃８１によって、作業過程ごとに、複層要素５０が４つの複層セグメント５２に切断される。
【００３８】
図３は、第１の変形例に係るこのような複層セグメント５２を示している。複層セグメント５２のアノード要素４５は、両側がアノード活物質４１で被覆されたアノード集電体３１を含む。アノード要素４５は、更なる別のアノード要素４５と共に、電極スタック１０のアノード２１を形成する。カソード要素４６は、両側がカソード活物質４２で被覆されたカソード集電体３２を含む。カソード要素４６は、更なる別のカソード要素４６と共に、電極スタック１０のカソード２２を形成する。
【００３９】
カソード要素４６とアノード要素４５との間には、第１のセパレータ要素１６が配置されている。カソード要素４６の、アノード要素４５とは反対の側には、第２のセパレータ要素１７が配置されている。第１のセパレータ要素１６と第２のセパレータ要素１７とは、更なる別のセパレータ要素１６、１７と共に、電極スタック１０のセパレータ１８を形成する。
【００４０】
図４は、第２の変形例に係る複層セグメント５２を示している。図２で示した図面とは異なって、第２の変形例に係る複層セグメント５２は、第１のセパレータ要素１６のみ含む。第２のセパレータ要素１７は設けられていない。複層セグメント５２のアノード要素４５は、アノード層２５と、セパレータ層２７と、を含む。アノード層２５は、リチウム箔を含み、又はリチウム箔で構成される。セパレータ層２７は、乾燥した固体の共重合体を含み、又は乾燥した固体の共重合体で構成される。
【００４１】
カソード要素４６は、ここではアルミニウムで製造されたカソード集電体３２を含む。さらに、カソード要素４６は、乾燥した高分子複合材料を含むカソード活物質４２を含む。カソード要素４６の、アノード要素４５とは反対の側には、第１のセパレータ要素１６が配置されている。ここで、アノード要素４５とカソード要素４６と第１のセパレータ要素１６とは、カソード要素４６がセパレータ層２７と第１のセパレータ要素１６との間に配置されるように、配置される。
【００４２】
アノード要素４５は、後に、更なる別のアノード要素４５と共に、電極スタック１０のアノード２１を形成する。カソード要素４６は、後に、更なる別のカソード要素４６と共に、電極スタック１０のカソード２２を形成する。セパレータ層２７は、第１のセパレータ要素１６並びに更なる別のセパレータ層２７及び更なる別の第１のセパレータ要素１６と共に、電極スタック１０のセパレータ１８を形成する。
【００４３】
図５は、複数のスタックセグメント５８から形成される電極スタック１０の概略図を示す。図２で示したように複層要素５０が切断された後には、複層セグメント５２が４つずつ得られる。上記の４つの複層セグメント５２が積み重ねられて１つのスタックセグメント５８となる。従って、図２で示した各処理工程の後に、更なる別のスタックセグメント５８が得られる。続いて、複層セグメント５２を４つずつ含むスタックセグメント５８を重畳させて積み重ね、このようにして電極スタック１０を形成する。
【００４４】
図６は、第１の実施形態に係る集電体３１、３２の上面図を示している。これは、アノード集電体３１であってもよく、カソード集電体３２であってもよい。示される集電体３１、３２は、複数の不連続部３８を有する。ここでは、不連続部３８が、集電体３１、３２の表面に不規則に分散している。不連続部３８は、ここでは隆起である。
【００４５】
集電体３１、３２の不連続部３８は、電極スタック１０及び電池セル２の安全性を向上させる。特に不連続部３８によって、電流が大き過ぎる場合に電流の遮断が可能となる。
【００４６】
第２の実施形態に係る集電体３１、３２の上面図が図７に示されている。ここでも、集電体３１、３２は、アノード集電体３１であってもよく、カソード集電体３２であってもよい。ここに示す集電体３１、３２は、中実には形成されておらず、格子状に形成されている。従って、集電体３１、３２は、格子状又はメッシュ状の構造をしている。
【００４７】
図８は、活物質４１、４２で被覆された集電体３１、３２の上面図を示している。ここでは、活物質４１、４２は、固体状により集電体３１、３２に塗着されており、好適に溶剤を含まない。しかしながら、溶剤としての水は許容される。その際に、活物質４１、４２は、好適に、押出し法によって製造される。その際に、電荷貯蔵材料、バインダ、炭素粒子、及び、場合によっては他の添加物が混ぜられて、押出し機に供給される。押出し機によって、フィルム状の活物質４１、４２が製造されうる。
【００４８】
集電体３１、３２の上記被覆の後で、ほぼ矩形の領域が集電体３１、３２から切り離される。続いて、切り離された領域に隣接する領域から、活物質４１、４２が除去される。活物質４１、４２は、上記の領域では特に機械的補助手段を用いて除去される。活物質４１、４２は、上記の領域において、独国特許第１０２０１００６２１４０号明細書に記載されるように、レーザアブレーションによって除去される。従って、このように活物質４１、４２が取られた領域によって、接触タブ３５、３６が形成される。
【００４９】
電極スタック１０を製造するために、アノード２１の接触タブ３５が互いに接続され、同じように、カソード２２の接触タブ３６も互いに接続される。このような形で、アノード集電体３１が互いに接続され、かつ、カソード集電体３２も同様に互いに接続される。続いて、アノード２１の接触タブ３５が、電池セル２の負の端子１１と接続され、かつ、カソード２２の接触タブ３６が、電池セル２の正の端子１２と接続される。
【００５０】
本発明は、ここに記載される実施例、及び実施例で強調される観点には限定されない。むしろ、請求項により示される範囲内で、当業者の業の枠組みに入る複数の変更が可能である。
【図１】
2018107125.tif 000003
【図２】
2018107125.tif 000004
【図３】
2018107125.tif 000005
【図４】
2018107125.tif 000006
【図５】
2018107125.tif 000007
【図６】
2018107125.tif 000008
【図７】
2018107125.tif 000009
【図８】
2018107125.tif 000010
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
電池セル（２）のための電極スタック（１０）を製造する方法であって、以下の工程、即ち、
‐帯状のアノード要素（４５）を準備する工程と、
‐帯状のカソード要素（４６）を準備する工程と、
‐帯状の第１のセパレータ要素（１６）を準備する工程と、
‐前記カソード要素（４６）と、前記アノード要素（４５）と、前記第１のセパレータ要素（１６）と、を統合することで、帯状の複層要素（５０）を作成する工程と、
‐複数の板状の複層セグメント（５２）を作成するために、前記複層要素（５０）を同時に切断する工程と、
‐作成された前記複層セグメント（５２）を積み重ねてスタックセグメント（５８）にする工程と、
‐複数のスタックセグメント（５８）を積み重ねる工程と、
を含む、方法。
【請求項２】
前記アノード要素（４５）は、リチウム箔を含むアノード層（２５）を有し、前記アノード層（２５）には、セパレータ層（２７）が設けられており、
前記複層要素（５０）の作成時には、
前記アノード層（２５）が、前記第１のセパレータ要素（１６）と前記セパレータ層（２７）との間に配置され、又は、
前記カソード要素（４６）が、前記第１のセパレータ要素（１６）と前記セパレータ層（２７）との間に配置される、請求項１に記載の方法。
【請求項３】
前記アノード要素（４５）は、リチウム含有酸化物を含むアノード層（２５）を有し、前記リチウム含有酸化物は、ラミネート加工によりアノード集電体（３１）に塗着されており、前記アノード層（２５）にはセパレータ層（２７）が設けられており、
前記複層要素（５０）の作成時には、
前記アノード層（２５）が、前記第１のセパレータ要素（１６）と前記セパレータ層（２７）との間に配置され、又は、
前記カソード要素（４６）が、前記第１のセパレータ要素（１６）と前記セパレータ層（２７）との間に配置される、請求項１に記載の方法。
【請求項４】
帯状の第２のセパレータ要素（１７）が準備され、
前記複層要素（５０）の作成時には、
前記アノード要素（４５）が前記セパレータ要素（１６、１７）の間に配置され、又は、前記カソード要素（４６）が、前記セパレータ要素（１６、１７）の間に配置される、請求項１〜３のいずれか１項に記載の方法。
【請求項５】
前記アノード要素（４５）は、アノード活物質（４１）が塗着したアノード集電体（３１）を含み、前記カソード要素（４６）は、カソード活物質（４２）が塗着したカソード集電体（３２）を含む、請求項１〜４のいずれか１項に記載の方法。
【請求項６】
前記カソード活物質（４２）は、酸化リチウム及び／又は酸化マンガンを含有する、請求項５に記載の方法。
【請求項７】
前記アノード活物質（４１）は、黒鉛及び／又はケイ素を含有する、請求項５〜６のいずれか１項に記載の方法。
【請求項８】
前記アノード集電体（３１）及び／又は前記カソード集電体（３２）は、不連続部（３８）を含む領域を有する、請求項５〜７のいずれか１項に記載の方法。
【請求項９】
前記アノード集電体（３１）及び／又は前記カソード集電体（３２）は、格子状に形成される、請求項５〜８のいずれか１項に記載の方法。
【請求項１０】
請求項１〜９のいずれか１項に記載の方法に従って製造された少なくとも１つの電極スタック（１０）を含む電池セル（２）。
【請求項１１】
前記電池セル（２）が、電気自動車（ＥＶ：ｅｌｅｃｔｒｉｃ  ｖｅｈｉｃｌｅ）、ハイブリッド自動車（ＨＥＶ：ｈｙｂｒｉｄ  ｅｌｅｃｔｒｉｃ  ｖｅｈｉｃｌｅ）、プラグインハイブリッド自動車（ＰＨＥＶ：ｐｌｕｇ−ｉｎ  ｈｙｂｒｉｄ  ｅｌｅｃｔｒｉｃ  ｖｅｈｉｃｌｅ）、又は、消費家電製品の電池セル（２）に利用されるものである、請求項１０に記載の電池セル（２）。
【手続補正２】
【補正対象書類名】明細書
【補正対象項目名】００２７
【補正方法】変更
【補正の内容】
【００２７】
本発明に係る方法によって、電池セルのための電極スタックを、比較的短い処理時間で製造することが可能である。カソード要素と、第１のセパレータ要素と、アノード要素と、から形成される複層要素が、例えば５ｋｍ／ｈ〜５０ｋｍ／ｈの速さで切断機に供給されうる。複層要素を同時に切断することによって、１つの作業工程で同時に複数の複層セグメントが生成され、この複層セグメントで電極スタックが構成される。これにより、電極スタックを製造するための処理時間がさらに短縮される。
【外国語明細書】
2018107125000001.pdf